(57)【要約】【課題】電子写真方式の画像形成装置における熱定着時の臭気を低減する電子写真用塗被紙を提供する。【解決手段】パルプ繊維を含む原紙と前記原紙の少なくとも片面に設けられた顔料および接着剤を含む塗被層とを有し、ヘッドスペース法で検出される物質の中で、臭気閾値を超える物質が２種類以内であり、かつ、発生濃度の高い物質から順に２０種類について、それぞれの物質の臭気閾値で発生濃度を割った値の総和が１２以下である電子写真用塗被紙である。【選択図】なし【特許請求の範囲】
【請求項１】
パルプ繊維を含む原紙と前記原紙の少なくとも片面に設けられた顔料および接着剤を含む塗被層とを有し、
ヘッドスペース法で検出される物質の中で、臭気閾値を超える物質が２種類以内であり、かつ、発生濃度の高い物質から順に２０種類について、それぞれの物質の臭気閾値で発生濃度を割った値の総和が１２以下であることを特徴とする電子写真用塗被紙。
【請求項２】
請求項１に記載の電子写真用塗被紙であって、
灰分中に５質量％以上のゼオライトを含有することを特徴とする電子写真用塗被紙。
【請求項３】
請求項１または請求項２に記載の電子写真用塗被紙であって、
前記塗被層に使用するラテックス中のスチレンモノマの含有量が５０ｐｐｍ以下であることを特徴とする電子写真用塗被紙。
【発明の詳細な説明】
【技術分野】
【０００１】
本発明は電子写真用塗被紙に関する。
【背景技術】
【０００２】
レーザープリンタや複写機といった電子写真方式の画像形成装置はいまやほとんどのオフィスに浸透している。オフィスは多くの人々が一日の大半をすごす生活の場であり、そのような場所に設置される性格上、プリンタ、複写機等は騒音、臭気、熱といった人に不快感を与えるものの排出を低減するように努力されてきた。
【０００３】
特に、臭気に関しては、電子写真方式では用紙上に転写されたトナー像を熱定着するため、その際に放散されるトナー、用紙、定着部材などに含まれる低分子物質が臭いの一因となる場合があった。
【０００４】
この熱定着時の低分子物質の放散を低減するためにさまざまな検討がなされてきた。例えば、ケミカルトナー製造時の連鎖移動剤の種類を特定することでトナーからの悪臭成分を低減する方法（例えば、特許文献１参照）や、トナーの製造工程や梱包時に消臭剤を添加する方法、トナーの粒子径を規定し、トナー内の未反応モノマ量を低減する方法など、トナーの由来の臭気を低減する方法が多数提案されてきている。また、用紙に消臭剤を含有するマイクロカプセルを保持させて、トナーを熱定着する際に消臭成分を揮発させる方法（例えば、特許文献２参照）もある。また、特に表面に塗被層を設けたコート紙については、塗被層に使用するラテックス内のスチレンダイマ、スチレントリマの残留分を低減する方法（例えば、特許文献３参照）や、ラテックス製造時に連鎖移動剤に起因する悪臭成分を除去する成分を添加する方法（例えば、特許文献４参照）が提案されている。
【０００５】
【特許文献１】特開２００２−４０７１１号公報
【特許文献２】特開２００２−２６８２６０号公報
【特許文献３】特開２００７−２０４５１３号公報
【特許文献４】特開平７−２１６０１８号公報
【発明の開示】
【発明が解決しようとする課題】
【０００６】
本発明は、電子写真方式の画像形成装置における熱定着時の臭気を低減する電子写真用塗被紙である。
【課題を解決するための手段】
【０００７】
請求項１に記載の発明は、パルプ繊維を含む原紙と前記原紙の少なくとも片面に設けられた顔料および接着剤を含む塗被層とを有し、ヘッドスペース法で検出される物質の中で、臭気閾値を超える物質が２種類以内であり、かつ、発生濃度の高い物質から順に２０種類について、それぞれの物質の臭気閾値で発生濃度を割った値の総和が１２以下である電子写真用塗被紙である。
【０００８】
本発明でいう、「ヘッドスペース法」とは、１ｃｍ×１ｃｍの大きさの電子写真用塗被紙のサンプルを２０ｍＬ容量のバイアルに密封し、１２０℃に設定されたＴｕｒｂｏＭａｔｒｉｘ４０（ＰｅｒｋｉｎＥｌｍｅｒ社製）で３分間加熱し、前記バイアル内の空間に抽出されたガスを、インジェクションタイム０．１５分にてガスクロマトグラフ・質量分析計ＧＣ２０１０（島津製作所製）に投入し、カラムとしてＲＴＸ−１（Ｒｅｓｔｅｋ製、φ０．２５ｍｍ×１５ｍ）を用い、最初に４０℃で３分間保持した後に、１０℃／分で２５０℃まで昇温させ、その後２５０℃で６分間保持し、物質を検出する方法である。
【０００９】
また、「発生濃度」とは、前記ガスクロマトグラフ・質量分析計ＧＣ２０１０においてピーク閾値を０とした以外は自動波形処理を行い、予め測定しておいたスチレンとｎ−デカンとの感度比を用いて算出した、前記物質の濃度である。
【００１０】
また、「臭気閾値」とは、「三点比較式臭袋法による臭気物質の閾値測定結果」（永田好男，竹内教文、日本環境衛生センター所報、１７号、７７−８９、１９９０年発行）にある物質の嗅覚閾値である。
【００１１】
また、「発生濃度の高い物質から順に２０種類」は、前記「三点比較式臭袋法による臭気物質の閾値測定結果」に記載されている２２３の物質に含まれる物質に限ることとする。
【００１２】
請求項２に記載の発明は、灰分中に５質量％以上のゼオライトを含有する請求項１に記載の発明である。
【００１３】
電子写真用塗被紙の灰分中のゼオライトの割合は、ＪＩＳ−Ｐ−８２５１「紙・板紙およびパルプ灰分試験方法−５２５℃燃焼法」に基づいて、電子写真用塗被紙の灰化物の重量を測定し、ＩＣＰ発光法による元素分析結果から求めたものである。
【００１４】
請求項３に記載の発明は、前記塗被層に使用するラテックス中のスチレンモノマの含有量が５０ｐｐｍ以下である請求項１または２に記載の発明である。
【００１５】
ここで、「ラテックス中のスチレンモノマの含有量」とは、塗被層に使用するラテックスを２３℃の室内にて４８時間放置、乾燥したものを１ｍｇ採取して、２０ｍＬ容量のバイアルに密封し、１２０℃に設定されたＴｕｒｂｏＭａｔｒｉｘ４０（ＰｅｒｋｉｎＥｌｍｅｒ社製）内で３分間加熱し、インジェクションタイム０．１５分にて、ガスクロマトグラフ・質量分析計ＧＣ２０１０（島津製作所製）に投入して測定した、スチレンの濃度である。使用した非極性カラムはＲＴＸ−１（Ｒｅｓｔｅｋ製、φ０．２５ｍｍ×１５ｍ）、温度条件は、最初に４０℃で３分間保持した後に、１０℃／分で２５０℃まで昇温、その後２５０℃で６分間保持し、計３０分間で完了とした。ピーク閾値０とした以外は測定装置の自動波形処理によってＳｌｏｐｅ調整、Ｄｒｉｆｔ調整およびベースライン作成を行い、それぞれの成分について濃度を算出した。濃度の算出に関しては、予め測定しておいたスチレンとｎ−デカンとの感度比からｎ−デカン換算にて求めた。
【発明の効果】
【００１６】
本発明の請求項１によると、本構成を有さない場合に比較して、電子写真方式の画像形成装置における熱定着時の臭気を低減する電子写真用塗被紙を提供することができる。
【００１７】
本発明の請求項２によると、灰分中のゼオライトの含有量が５質量％未満の場合に比較して、電子写真方式の画像形成装置における熱定着時の臭気をより低減する電子写真用塗被紙を提供することができる。
【００１８】
本発明の請求項３によると、塗被層に使用するラテックス中のスチレンモノマの含有量が５０ｐｐｍを超える場合に比較して、電子写真方式の画像形成装置における熱定着時の臭気をより低減する電子写真用塗被紙を提供することができる。
【発明を実施するための最良の形態】
【００１９】
本発明の実施の形態について以下説明する。本実施形態は本発明を実施する一例であって、本発明は本実施形態に限定されるものではない。
【００２０】
本発明者らは、電子写真方式の画像形成装置における熱定着時の臭気の発生について鋭意検討した結果、コート紙の原紙由来の臭気成分（臭気を発生させる物質）および塗被層由来の臭気成分、それに加えて複数の臭気成分が組み合わさることによる混合臭が発生することに着目し、用紙からの臭気成分の発生濃度を低減することにより、混合臭を含む熱定着時の臭気が低減することを見出した。
【００２１】
＜電子写真用塗被紙＞
本発明の電子写真用塗被紙（以下、適宜、単に「用紙」と称する場合がある。）は、ヘッドスペース法で検出される物質の中で、臭気閾値を超える物質が２種類以内であり、かつ、発生濃度の高い物質から順に２０種類について、それぞれの物質の臭気閾値で発生濃度を割った値の総和が１２以下である。
【００２２】
ここで、「ヘッドスペース法」では、熱分解に比べて、実際に電子写真方式で熱定着過程を通過するのに近い条件での用紙由来の放散物（放散される物質）を確認することができる。
【００２３】
複写機やプリンタなどの放散物として検出される用紙由来の放散物の絶対量は、トナー由来のベンズアルデヒド、トルエンなどの１割以下である。ただし、臭気閾値がトナー由来の放散物よりも小さい物が多い。また、塗被層を設けたコート紙の場合、原紙由来の放散物に塗被層由来の放散物も加わって、用紙由来の物質は１５種類以上に増え、単独臭、混合臭が合わさって、普通紙を使用した場合以上に強い臭気が懸念される。グラビア印刷やオフセット印刷などに使用される場合には加熱条件が電子写真方式よりも穏やかであり、また使用される場所が専用排気設備を持っている場合が多い。電子写真方式による印刷の場合、一般にオフィス内で使用される上に、グラビア印刷やオフセット印刷に使用される場合に比較して用紙が高温となることが多く、用紙由来の放散物が発生しやすい。
【００２４】
ここで、臭気閾値としては、「三点比較式臭袋法による臭気物質の閾値測定結果」（永田好男，竹内教文、日本環境衛生センター所報、１７号、７７−８９、１９９０年発行）にある２２３種類の物質の嗅覚閾値の測定結果（表１参照）を使用する。
【００２５】
【表１】
2010181622.tif 000002
【００２６】
【表２】
2010181622.tif 000003
【００２７】
【表３】
2010181622.tif 000004
【００２８】
【表４】
2010181622.tif 000005
【００２９】
【表５】
2010181622.tif 000006
【００３０】
【表６】
2010181622.tif 000007
【００３１】
【表７】
2010181622.tif 000008
【００３２】
このとき、ヘッドスペース法での測定において、発生濃度の高い物質から順に２０種類の中に含まれる物質であっても、表１の嗅覚閾値表の２２３種類の物質に該当しないものは計算から除外する。
【００３３】
表１に記載の２２３種類の物質の中でも、特に、メルカプタン類、アルデヒド類、アクリル酸エステル類、メタアクリル酸エステル類、１，３−ブタジエン、スチレンなどが、電子写真用塗被紙の熱定着時に放散されやすく、これらを低減することが効果的である。
【００３４】
コストが安価である等の点から用紙に多用される材料として澱粉があり、原紙に添加するサイズ剤と繊維との定着剤としてカチオン化澱粉等が、サイズプレス液のバインダとして酸化澱粉等が、また、塗被層の接着剤として酸化澱粉等が主に用いられている。これらの澱粉には炭素数５以上２０以下の直鎖アルキル基をもつ低分子のアルデヒドが含まれることが多いので、本実施形態において熱定着時の臭気を低減するために、用紙に使用する澱粉について低分子のアルデヒドの含有量を低減することが好ましい。炭素数６以上１２以下である直鎖アルキル基を持つ低分子のアルデヒドは、それ以外の物質に比較して臭気閾値の小さいものが多く、わずかな発生濃度でも臭気が感知されることがある。
【００３５】
特に、酸化澱粉は天然の澱粉を酸化処理によって低分子化し、粘度調整した工業製品であるが、この酸化処理の工程において、グルコース単位の末端や側鎖が酸化され、アルデヒド基やカルボキシル基が発生することがある。用紙加熱時の放散物として末端にアルデヒド基を持ったグルコース単位が開裂、解離して発生する可能性があるため、用紙中の使用量が比較的多い酸化澱粉を低減したり、酸化澱粉の使用法を規定することにより、加熱による放散物中の直鎖アルキル基を持つアルデヒド類が低減される。その結果、複写機、プリンタなどでの熱定着からの放散物の臭気が低減される。
【００３６】
用紙中に使用される酸化澱粉を低減したり、使用方法を規定する手法としては、（１）低分子化による粘度調整を酵素によって行った工業澱粉（酵素変性澱粉）を使用する方法、（２）酸化澱粉を使用する場合に、過マンガン酸カリウムなどで緩和に酸化処理を行い、末端のアルデヒド基をカルボキシル基に酸化する方法、（３）酸化澱粉等を使用する前に、水洗等により低分子物質を除去する方法、また、（４）表面サイズに用いる場合に、サイズプレス液のｐＨを高く保持することで酸化澱粉のアルデヒド基を塩型に保持する方法等がある。これらのうち少なくともいずれかの方法を用いることにより、熱定着時の分解、放散が抑制される。
【００３７】
（１）低分子化による粘度調整を酵素によって行った工業澱粉を使用する方法
上記のように、炭素数５以上２０以下の直鎖アルキル基を持つアルデヒド化合物の発生濃度を低減した電子写真用塗被紙を得るためには、酸化澱粉を使用しないことが一つの好ましい態様である。酸化処理によって澱粉を低分子化する際にアルデヒド基、カルボキシル基などが発生することがある。そのため、酵素処理によって低分子化処理を行えば、天然澱粉が持っているカルボキシル基、アルデヒド基以上には還元性末端の増加はほとんど無いため、熱定着時にグルコース単位が開裂したり、分解されたりした場合でも、直鎖を持つアルデヒド化合物はほとんど発生しない。
【００３８】
（２）酸化澱粉を使用する場合に、過マンガン酸カリウムなどで緩和に酸化処理を行う方法
酸化澱粉を使用する際に、過マンガン酸カリウムなどを用いて緩和に酸化処理を行い、アルデヒド基の部分をカルボキシル基に酸化してから使用する方法も一つの好ましい態様である。これによって熱定着時にグルコース単位が開裂したり、分解しても、直鎖アルキル基を持つカルボン酸が発生することになる。カルボン酸はアルデヒドに比べて臭気閾値が大きいため、臭気はアルデヒドが発生する場合に比べて感じにくくなる。
【００３９】
（３）酸化澱粉等を使用する前に、水洗等により低分子物質を除去する方法
また、酸化澱粉を使用する前に、水洗等により低分子物質を除去する方法も一つの好ましい態様である。例えば、酸化澱粉を１質量％以上１０質量％以下の固形分量になるように０℃以上２０℃以下の水に添加し、０．５時間以上１時間以下程度撹拌後、グラスフィルタ等によりろ過する方法等が挙げられる。なお、本方法は、酸化澱粉に限らず、カチオン化澱粉等の他の澱粉にも適用してもよい。
【００４０】
（４）表面サイズに用いる場合に、サイズプレス液のｐＨを高く保持することでアルデヒド基を塩型に保持する方法
酸化澱粉を表面サイズとして使用する場合には、アルカリ添加等の方法によりサイズプレス液のｐＨを高く維持するのが好ましい。ｐＨを高くしておくことで、塗料中でのアルデヒド基が塩型を維持し、熱定着時に分解されにくくなるためである。このときのｐＨとしては、７以上１２以下の範囲であることが好ましく、９以上１２以下の範囲であることがより好ましい。
【００４１】
本実施形態においてトナー像の熱定着時の臭気を低減するために、サイズプレス液のバインダや、塗被層の接着剤として使用する酸化澱粉を低減したり、使用方法を規定することが好ましいが、サイズプレス液のバインダとして酸化澱粉以外の澱粉を使用する場合についても、上記（３）の方法や上記（４）の方法等により低分子のアルデヒドの含有量を低減することが好ましい。また、原紙に添加するサイズ剤と繊維との定着剤として、あるいは塗被層の接着剤として、酸化澱粉以外の澱粉を使用する場合についても、上記（３）の方法等により低分子物質を除去することが好ましい。また、上記（３）の方法等により、アルデヒド化合物以外にも例えばフラン化合物等の臭気の原因となる低分子物質が除去される。
【００４２】
しかし、塗被層にラテックスを用いる場合、塗被層由来の放散物として、ラテックスから発生するスチレン類（単量体、二量体など）、低分子のアクリル酸エステル、ブタジエンなどの低分子物質があり、特にスチレン類、アクリル酸エステルといった成分は臭気閾値が小さい物質である。また、プラスチックピグメントを使用する場合も、スチレンアクリル樹脂からスチレン、アクリル酸エステルが放散されることがある。また、ラテックス製造時には重合連鎖移動剤としてメルカプト系薬品が使用されることがあるが、メルカプタン物質は特に臭気閾値が小さく、少量の残留分であっても臭気の要因となる場合がある。
【００４３】
塗被層由来の放散物の低減方法としては、（Ａ）放散される低分子物質を捕捉する無機顔料を併用する、（Ｂ）使用前に塗被層に使用する各材料を加熱、減圧処理する、といった方法が挙げられる。よって、加熱時にスチレンやアクリル酸エステルなどの低分子物質を放散する物質を塗被層に含む場合は、上記（Ａ）、（Ｂ）の方法のうち少なくとも１つを行うことが好ましい。
【００４４】
（Ａ）放散される低分子物質を捕捉する無機顔料を併用する方法
放散される低分子物質を捕捉する機能を持った無機顔料の、原紙への内添、サイズプレス液への添加、塗被層への添加のうち少なくとも１つにより、臭気が低減される。原紙への内添顔料としては、活性炭、ゼオライト、活性アルミナ、活性マグネシア、ハイドロタルサイトなどがある。中でも、低分子物質の捕捉能、白色度ともに用紙への使用が適しているのがゼオライトである。ゼオライトとは結晶中に微細孔を持つアルミノ珪酸塩の総称であり、低分子物質の吸着能が高いのが特徴である。塗被層への添加では、最表層に用いるものとしては、カオリン、炭酸カルシウムなど通常使用される無機顔料との併用でハイドロタルサイト、ゼオライト、活性アルミナ、活性マグネシアなどを使用すればよい。下引き層（サイズプレス液や、顔料を含む塗工液を複数回塗布する場合の、表面に出ない層）であれば、活性炭など白色度の低い物質であっても使用してもよい。これらの物質を用紙に含有させることにより、発生した低分子物質が捕捉され、臭気が低減される。
【００４５】
無機顔料としてゼオライトを使用する場合、用紙に含まれるゼオライトは、用紙の灰分中に５質量％以上あることが好ましく、１０質量％以上あることがより好ましい。５質量％未満であると、低分子物質の捕捉効果が発揮されない場合がある。
【００４６】
（Ｂ）使用前に塗被層に使用する各材料を加熱、減圧処理する方法
使用前に塗被層に使用する材料を加熱、もしくは減圧と加熱処理とをすることで、低分子物質の含有量が低減され、熱定着時の分解、放散が抑制される。加熱、減圧条件としては、例えば４０℃以上５０℃以下の温度で０．０２ＭＰａ以下の圧力下で１時間以上３時間以下保持するのが好適である。特に近年、スチレンの発生濃度を低減するために使用が増えてきた、アクリル酸ニトリル−ブタジエン共重合ラテックスについては、臭気閾値の小さいアクリル酸エステル類などの低分子物質を含有するため、前記特許文献３に記載されるような処理時間では十分でない場合がある。また、ここでいう材料には、ラテックスのほか、塗被層に使用される樹脂粒子（プラスチックピグメント）なども含まれている。また、さらに、原紙製造、サイズプレス液塗布時などに使用する材料についても、あらかじめ加熱、減圧処理によって低分子物質の含有量を低減しておくことが好ましい。
【００４７】
塗被層にスチレン−ブタジエンラテックスなどのスチレン系ラテックスを使用する場合、電子写真方式の画像形成装置における熱定着時において臭気をより抑えるために、ラテックス中のスチレンモノマの含有量が５０ｐｐｍ以下であることが好ましく、２５ｐｐｍ以下であることがより好ましい。
【００４８】
（原紙）
次に、本実施形態に係る電子写真用塗被紙に用いられる原紙について説明する。本実施形態に係る電子写真用塗被紙に用いられる原紙は、パルプ繊維と填量とを主成分として含むものが好ましい。特に環境負荷を低減させるという観点から原紙としては、古紙パルプを３０質量％以上含むことが好ましく、７０質量％以上含むことがより好ましい。
【００４９】
原紙を構成するパルプ繊維としては、化学パルプ、具体的には広葉樹晒クラフトパルプ、広葉樹未晒クラフトパルプ、針葉樹晒クラフトパルプ、針葉樹未晒クラフトパルプ、広葉樹晒亜硫酸パルプ、広葉樹未晒亜硫酸パルプ、針葉樹晒亜硫酸パルプ、針葉樹未晒亜硫酸パルプ等の他、木材および綿、麻、じん皮等の繊維原料を化学的に処理して作製されたパルプ等が好ましく挙げられる。
【００５０】
また、木材やチップを機械的にパルプ化したグランドウッドパルプ、木材やチップに薬液をしみこませた後に機械的にパルプ化したケミメカニカルパルプ、およびチップをやや軟らかくなるまで蒸解した後にリファイナでパルプ化したサーモメカニカルパルプ、中でも高収率が特徴であるケミサーモメカニカルパルプ等を使用してもよい。これらはバージンパルプのみで使用してもよいし、必要に応じて古紙パルプを配合してもよい。
【００５１】
特に前記バージンパルプとしては、塩素ガスを使用せずに二酸化塩素を使用する漂白方法（Ｅｌｅｍｅｎｔａｌｌｙ  Ｃｈｌｏｒｉｎｅ  Ｆｒｅｅ：ＥＣＦ）や、塩素化合物を一切使用せずにオゾン／過酸化水素などを主に使用して漂白する方法（Ｔｏｔａｌ  Ｃｈｌｏｒｉｎｅ  Ｆｒｅｅ：ＴＣＦ）等で漂白処理されたものであることが好ましい。
【００５２】
また、前記古紙パルプの原料としては、製本、印刷工場、断裁所等において発生する裁落、損紙、幅落しした上白、特白、中白、白損等の未印刷古紙；印刷やコピーが施された上質紙、上質コート紙などの上質印刷古紙；水性インク、油性インク、鉛筆等で筆記された古紙；印刷された中質紙、中質コート紙等のチラシを含む新聞古紙；中質紙、中質コート紙、更紙等の古紙；等を配合してもよい。
【００５３】
本実施形態に用いられる原紙において使用する古紙パルプは、前記古紙原料を、オゾン処理または過酸化水素漂白処理の少なくとも一方で処理して得られたものであることが好ましい。また、より白色度の高い電子写真用塗被紙を得るという観点から、前記漂白処理によって得られた古紙パルプの配合率を５０質量％以上１００質量％以下の範囲とすることが好ましい。さらに資源の再利用という観点から、前記古紙パルプの配合率を７０質量％以上１００質量％以下の範囲とすることがより好ましい。
【００５４】
前記オゾン処理漂白処理は上質紙に通常含まれている蛍光染料等を分解する作用があり、前記過酸化水素漂白処理は、脱墨処理時に使用されるアルカリによる黄変を防ぐ作用がある。前記古紙パルプは、オゾン漂白処理または過酸化水素漂白処理の二つの処理を組み合わせることによって、古紙の脱墨を容易にするだけでなくパルプの白色度がより向上する。また、パルプ中の残留塩素化合物を分解、除去する作用もあるため、塩素漂白されたパルプを使用した古紙の有機ハロゲン化合物の含有量低減において多大な効果が得られる。
【００５５】
また、本実施形態に用いられる原紙には、パルプ繊維に加えて不透明度、白さ、および表面性を調整するため填料を添加することが好ましい。また、電子写真用塗被紙中のハロゲン量を低減したい場合にはハロゲンを含まない填料を使用することが好ましい。
【００５６】
前記填料としては、先に挙げたゼオライト、活性炭、活性アルミナ、ハイドロタルサイトなど低分子物質を吸着する材料のほか、重質炭酸カルシウム、軽質炭酸カルシウム、チョーク、カオリン、焼成クレー、タルク、硫酸カルシウム、硫酸バリウム、二酸化チタン、酸化亜鉛、硫化亜鉛、炭酸亜鉛、珪酸アルミニウム、珪酸カルシウム、珪酸マグネシウム、合成シリカ、水酸化アルミニウム、アルミナ、セリサイト、ホワイトカーボン、サポナイト、ドロマイト、カルシウムモンモリロナイト、ソジウムモンモリロナイト、ベントナイト等の無機顔料、および、アクリル系プラスチックピグメント、ポリエチレン、キトサン粒子、セルロース粒子、ポリアミノ酸粒子、尿素樹脂などの有機顔料が挙げられる。
【００５７】
また、原紙に古紙パルプを配合する場合には、古紙パルプ原料に含まれる灰分をあらかじめ推定して、その添加量を調整することが好ましい。
【００５８】
本実施形態における原紙には内添サイズ剤を配合してもよい。ここでも用紙中のハロゲン量を低減するためにハロゲンを含まない内添サイズ剤や定着剤を使用することが好ましい。具体的には、ロジン系サイズ剤、合成サイズ剤、石油樹脂系サイズ剤、中性サイズ剤などを使用すればよく、さらに硫酸バンド、カチオン化澱粉など、サイズ剤と繊維との定着剤を組み合わせて使用してもよい。このとき上記の通り、カチオン化澱粉は使用前にグラスフィルタ等を用いて水洗して、アルデヒド基やカルボキシル基が多く含まれると思われる低分子物質を除去するのが好ましい。また、用紙保存性を向上させる観点から中性サイズ剤を使用することが好ましい。サイズ剤や定着剤に関しても、先に述べたような減圧、加熱方法によって低分子物質の含有量を低減しておくことが好ましい。
【００５９】
（サイズプレス液）
本実施形態の電子写真用塗被紙は、上述の原紙の表面に下記に示すサイズプレス液を塗布してなるものであることが好ましい。
【００６０】
サイズプレス液に用いるバインダとしては、コーンスターチ、馬鈴薯澱粉、タピオカ澱粉などの未加工澱粉を始めとして、加工澱粉として酵素変性澱粉、燐酸エステル化澱粉、カチオン化澱粉、アセチル化澱粉などを使用すればよい。ただし、これらの未加工澱粉、加工澱粉を使用する場合には上記の通り、グラスフィルタ等を用いて水洗し、アルデヒド基やカルボキシル基などを多く含む低分子物質を除去して使用するのが好ましい。また、酸化澱粉を使用する場合は上記の通り、過マンガン酸カリウムなどで緩和な酸化処理を行い、含有するアルデヒド基部分をカルボキシル基に酸化し、さらに水洗してから使用するのが好ましい。また、その他にもポリエチレンオキサイド、ポリアクリルアミド、ポリアクリル酸ソーダ、アルギン酸ソーダ、ヒドロキシメチルセルロース、カルボキシメチルセルロース、メチルセルロース、ポリビニルアルコール、グアーガム、カゼイン、カードランなどの水溶性高分子およびそれらの誘導体などを単独あるいは混合して使用してもよいが、これらに限定されるものではない。ただし、製造コストの観点からは、より安価である澱粉を使用する場合が多い。
【００６１】
また、本実施形態においてはサイズプレス液のｐＨを７以上１２以下の範囲にするのが好ましい。さらには９以上１２以下の範囲にするのがより好ましい。サイズプレス液のｐＨを高くすることで、澱粉等の水溶性高分子がアルデヒド基やカルボキシル基などを含有している場合に官能基を塩型に維持することが可能となり、熱定着時の開裂、分解反応が起こりにくくなる。
【００６２】
本実施形態の電子写真用塗被紙のサイズ度は、使用するバインダの量、種類によって、必要な値に調整してもよい。しかし、それだけではサイズ度の調整が十分でない場合には、さらに表面サイズ剤を使用してもよい。このような表面サイズ剤としてはロジン系サイズ剤、合成サイズ剤、石油樹脂系サイズ剤、中性サイズ剤などを使用すればよい。これら表面サイズ剤の具体例としては、スチレン系樹脂、スチレンアクリル系樹脂、スチレンマレイン酸アクリル系樹脂、アクリル酸ニトリル−ブタジエン樹脂などが挙げられるが、これらに限定されるものではない。ただし、その中でもアルデヒド基を末端に持たないものを使用することが好ましい。また、これらのサイズ剤についても加熱、減圧処理により低分子物質の含有量を低減させておくことがさらに好ましい。
【００６３】
本実施形態の電子写真用塗被紙は表面に塗布されるサイズプレス液中に導電剤を配合することで、表面電気抵抗率が調整されることが好ましい。ただし、電子写真用塗被紙中のハロゲン量を低減するためにハロゲンを含まない導電剤を使用することが好ましい。
【００６４】
このような導電剤としては硫酸ナトリウム、炭酸ナトリウム、炭酸リチウム、メタ珪酸ナトリウム、トリポリ燐酸ナトリウム、メタ燐酸ナトリウムなどの無機電解質；スルホン酸塩、硫酸エステル塩、カルボン酸塩、リン酸塩などのアニオン性界面活性剤；カチオン性界面活性剤；ポリエチレングリコール、グリセリン、ソルビット等の非イオン性界面活性剤および両性界面活性剤；高分子電解質などの導電剤を使用すればよい。
【００６５】
また、本実施形態の電子写真用塗被紙において、サイズプレス液中に活性炭、ゼオライトなどの前記低分子物質を吸着する物質を含有させてもよい。
【００６６】
また、サイズプレス液は、サイズプレス処理のほか、シムサイズ、ゲートロール、ロールコータ、バーコータ、エアナイフコータ、ロッドブレードコータ、ブレードコータ等の通常使用されている塗工手段によって原紙の表面に塗布してもよい。
【００６７】
また、サイズプレス液によって用紙表面に処理される固形分量が０．１ｇ／ｍ２より少ないと用紙の表面被覆が不十分となり、紙粉が発生する原因となる場合がある。したがって表面に塗布される水溶性高分子などの固形分の総量は０．１ｇ／ｍ２以上であることが好ましい。また、サイズプレスを施して乾燥し、完成した電子写真用塗被紙では、サイズプレス液によって用紙表面に処理される固形分量が５．０ｇ／ｍ２を超えるといわゆる普通紙としての風合いを損なう場合がある。したがって、その場合は表面塗布される水溶性高分子などの固形分の総量は０．１ｇ／ｍ２以上５．０ｇ／ｍ２以下の範囲であることが好ましい。
【００６８】
（塗被層）
また、本実施形態の電子写真用塗被紙は、サイズプレスを施した上から顔料を含む塗被層（コート層）を付与したものである。その場合、塗被層に用いられる顔料としては、先に挙げた低分子物質を吸着する機能を持った、ゼオライト、ハイドロタルサイト、活性アルミナなどの他、通常の一般コート紙に用いられる顔料、例えば重質炭酸カルシウム、軽質炭酸カルシウム、二酸化チタン、水酸化アルミニウム、サチンホワイト、タルク、硫酸カルシウム、硫酸バリウム、酸化亜鉛、酸化マグネシウム、炭酸マグネシウム、非晶質シリカ、コロイダルシリカ、ホワイトカーボン、カオリン、焼成カオリン、デラミネーテッドクレー、アルミノ珪酸塩、セリサイト、ベントナイト、スメクタイトなどの無機顔料や、ポリスチレン樹脂粒子、尿素ホルムアルデヒド樹脂粒子、微小中空粒子およびその他の有機系顔料などが挙げられ、これらを単独あるいは複数組み合わせて使用すればよい。また、使用に際しては、それぞれの材料を単独で減圧、加熱処理して低分子物質の含有量を低下させておくことが好ましい。
【００６９】
塗被層に用いられる接着剤としては、合成接着剤や天然系の接着剤などを使用すればよい。合成接着剤としてはスチレンブタジエンラテックス、スチレンアクリルラテックス、エチレン／酢酸ビニルラテックス、ブタジエンメチルメタクリルートラテックス、ブタジエンアクリレートラテックス、酢酸ビニル／ブチルアクリレートラテックスなどの各種共重合体などが挙げられる。これらの合成接着剤の中で目的に応じて１種類以上を使用すればよい。これらの接着剤は顔料１００質量部当たり５質量部以上５０質量部以下で使用されることが好ましく、１０質量部以上３０質量部以下程度の範囲で使用されることがより好ましい。使用に際してはそれぞれの材料を単独で減圧、加熱処理して低分子物質の含有量を低下させておくことが好ましい。特にラテックスは元来モノマを重合させて得られるものであるため、モノマの残渣を多く含む場合がある。
【００７０】
また、天然系接着剤として、澱粉類、カゼイン、大豆蛋白などを使用すればよい。これらも顔料１００質量部当たり、０．１質量部以上５０質量部以下の範囲で使用されることが好ましく、２質量部以上３０質量部以下程度の範囲で使用されることがより好ましい。
【００７１】
ここで、接着剤として澱粉を使用する際には表面サイズの場合と同様に、上記の通りグラスフィルタ等を用いて水洗し、アルデヒド基やカルボキシル基などを多く含む低分子物質を除去して使用するのが好ましい。また、酸化澱粉を使用する場合は、上記の通り過マンガン酸カリウムなどで緩和な酸化処理を行い、含有するアルデヒド基部分をカルボキシル基に酸化し、さらに水洗してから使用するのが好ましい。また、必要に応じて分散剤、増粘剤、保水剤、消泡剤、耐水化剤など通常のコート紙用顔料に配合される各種助剤が適宜使用される。
【００７２】
上述したような成分を含むように調整された塗被層組成物は、一般のコート紙製造に使用されるコーティング装置、例えばブレードコータ、エアナイフコータ、ロールコータ、リバースロールコータ、バーコータ、カーテンコータ、ダイスロットコータなどを用いて、オンマシンあるいはオフマシンによって、基材上に一層あるいは多層に分けて塗布量が乾燥質量で片面に２ｇ／ｍ２以上１５ｇ／ｍ２以下程度となるように塗被層を設ける。
【実施例】
【００７３】
以下、実施例および比較例を挙げ、本発明をより具体的に詳細に説明するが、本発明は、以下の実施例に限定されるものではない。
【００７４】
＜実施例１＞
広葉樹クラフトパルプをＥＣＦ多段漂白法にて漂白処理して、ろ水度４５０ｍＬになるように叩解調整したパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調製した。この紙料を用いて抄紙を行い、坪量が７０ｇ／ｍ２の原紙を作製した。なお、カチオン化澱粉の水洗は、カチオン化澱粉を固形分５質量％となるように１５℃の水に添加し、６０分撹拌後、１００メッシュのグラスフィルタによりろ過することによって行った。
【００７５】
続いて、表面サイズ剤として水９３質量部と、自家製酵素変性澱粉を５質量部と、導電剤として硫酸ナトリウムを２質量部とを含む塗工液を調整して、得られた原紙の表面に処理を行った。これにより原紙の表面に処理された固形分量が２ｇ／ｍ２であり、坪量が７２ｇ／ｍ２となった。
【００７６】
次に塗被層形成用の塗被液として、顔料成分１００質量部（活性マグネシア（商品名：
ＭＴＫ３０、岩谷化学工業（株）製）を１０質量部、カオリン（ウルトラホワイト９０、エンゲルハード（株）製）を９０質量部）、接着剤として自家製酵素変性澱粉  １質量部（顔料に対する固形比；以下同様）、およびスチレン−ブタジエンラテックス（ＬＸ４３０、日本ゼオン（株）製）３０質量部、分散剤（アロンＡ、東亞合成（株）製）０．３質量部を配合した塗被組成物を調製した。なお、ラテックス、分散剤、顔料成分についてはそれぞれ４０℃０．０２ＭＰａの条件で２時間加熱、減圧処理を実施した後に調製を行った。このときラテックス中のスチレンモノマの含有量が５０ｐｐｍであることを確認した。
【００７７】
ラテックス中のスチレンモノマの含有量の測定については、ラテックスを２３℃の室内にて４８時間放置、乾燥したものを１ｍｇ採取して、２０ｍＬ容量のバイアルに密封し、１２０℃に設定されたＴｕｒｂｏＭａｔｒｉｘ４０（ＰｅｒｋｉｎＥｌｍｅｒ社製）内で３分間加熱し、インジェクションタイム０．１５分にて、ガスクロマトグラフ・質量分析計ＧＣ２０１０（島津製作所製）に投入して測定を行った。使用した非極性カラムはＲＴＸ−１（Ｒｅｓｔｅｋ製、φ０．２５ｍｍ×１５ｍ）、温度条件は、最初に４０℃で３分間保持した後に、１０℃／分で２５０℃まで昇温、その後２５０℃で６分間保持し、計３０分間で完了とした。ピーク閾値０とした以外は測定装置の自動波形処理によってＳｌｏｐｅ調整、Ｄｒｉｆｔ調整およびベースライン作成を行い、それぞれの成分について濃度を算出した。濃度算出に関しては、予め測定しておいたスチレンとｎ−デカンとの感度比からｎ−デカン換算にて求めた。続いて、この塗被組成物を基材の両面に、片面当たり乾燥重量で７．５ｇ／ｍ２となるようにブレードコータにより塗被、乾燥して、坪量が８７ｇ／ｍ２の電子写真用塗被紙を得た。
【００７８】
このようにして得られた電子写真用塗被紙を１ｃｍ×１ｃｍの大きさに２枚切り出し、２０ｍＬ容量のバイアルに密封し、１２０℃に設定されたＴｕｒｂｏＭａｔｒｉｘ４０（ＰｅｒｋｉｎＥｌｍｅｒ社製）内で３分間加熱し、インジェクションタイム０．１５分にて、ガスクロマトグラフ・質量分析計ＧＣ２０１０（島津製作所製）に投入して測定を行った。使用した非極性カラムはＲＴＸ−１（Ｒｅｓｔｅｋ製、φ０．２５ｍｍ×１５ｍ）、温度条件は、最初に４０℃で３分間保持した後に、１０℃／分で２５０℃まで昇温、その後２５０℃で６分間保持し、計３０分間で完了とした。ピーク閾値０とした以外は測定装置の自動波形処理によってＳｌｏｐｅ調整、Ｄｒｉｆｔ調整およびベースライン作成を行い、それぞれの成分について濃度を算出した。濃度算出に関してはスチレンと同様のピーク感度であると仮定して、ｎ−デカン換算にて行った。
【００７９】
ここで、検出成分のうち濃度の高い物質から２０種類までについて、それぞれの臭気閾値で割った値を算出した。臭気閾値としては、日本環境衛生センター所報（１７号、１９９０年発行、永田ら）にある２２３種類の物質の嗅覚閾値の測定結果（表１参照）を使用した。このとき、２０種類の中に含まれる物質であっても、嗅覚閾値表の２２３種類の物質に該当しないものは計算から除外した。
【００８０】
また、ＪＩＳ−Ｐ−８２５１「紙・板紙およびパルプ灰分試験方法−５２５℃燃焼法」に基づいて灰化物の重量を測定し、ＩＣＰ発光法による元素分析結果から、灰分中のゼオライトが０質量％であることを確認した。
【００８１】
次にこの電子写真用塗被紙を、モノクロ複写機ＤＣ２８５（富士ゼロックス（株）製）を用いて画像密度５％の画像を連続印刷し、排紙部からの放散ガスの臭気強度を測定した。複写機は５０ｍ３のチャンバ内に設置し、常時５００ｍ３／ｈｒの換気を行いながら、温度２５℃、相対湿度４５％ＲＨの環境下で、排紙部において、幅方向の中央に、出口から下流方向へ向かって２ｃｍ、用紙が排出される面からほぼ直上に向かって１ｃｍの位置に鼻が来るようにして、連続印刷しながら２０人の評価者に臭いを嗅いでもらい、臭気強度を判定した。この場合の評価者は、平成７年公布環境庁告示６３号に基づいたパネル選定を実施して正常な嗅覚を持っていると認定されたものであり、評価直前に別室にて基準臭として臭気強度２に相当するメチルシクロペンテノロンを嗅いでから試験に臨んだ。結果を表２に示す。
【００８２】
判定基準としては以下の通りとした。悪臭防止法における敷地境界基準値は一般に臭気強度２．５とされている。
２０名全員が臭気強度２以下と判定：◎
１５名以上が臭気強度２以下と判定：○
８名以上１４名以下が臭気強度２以下と判定：△
７名以下が臭気強度２以下と判定：×
【００８３】
＜実施例２＞
実施例１と同様にして得た原紙に対して、表面サイズ剤として水９３質量部と、酸化澱粉（エースＡ、王子コーンスターチ製）を５質量部と、導電剤として硫酸ナトリウムを２質量部とを含むサイズプレス液を調整して、得られた原紙の表面に処理を行った。酸化澱粉は塗工液に加える前に過マンガン酸カリウムによる酸化処理を行い、さらにグラスフィルタを用いて水洗した。酸化澱粉の水洗は、得られた酸化澱粉を固形分１５質量％となるように１５℃の水に添加し、６０分撹拌後、１００メッシュのグラスフィルタによりろ過することによって行った。これにより原紙の表面に処理された固形分量が両面で２ｇ／ｍ２であり、坪量が７２ｇ／ｍ２となった。
【００８４】
次に塗被層形成用の塗被液として、顔料成分１００質量部（ゼオライト（商品名：日東ゼオライトＳＰ＃２３００、日東粉化工業（株）製）を５０質量部、カオリン（ウルトラホワイト９０、エンゲルハード（株）製）を５０質量部）、接着剤として自家製酵素変性澱粉  １質量部（顔料に対する固形比；以下同様）、およびアクリル酸ニトリル−ブタジエンラテックス（Ｎｉｐｏｌ１５６２、日本ゼオン（株）製）３０質量部、分散剤（アロンＡ、東亞合成（株）製）０．３質量部を配合した塗被組成物を調製した。なお、ラテックス、分散剤、顔料成分についてはそれぞれ４０℃、０．０２ＭＰａの条件で２時間加熱、減圧処理を実施した後に調製を行った。続いて、この塗被組成物を基材の両面に、片面当たり乾燥重量で７．５ｇ／ｍ２となるようにブレードコータにより塗被、乾燥して坪量が８７ｇ／ｍ２の電子写真用塗被紙を得た。このときラテックス中のスチレンモノマの含有量が検知できる限界値（０．０３５ｐｐｍ）以下であることを確認した。また、用紙の灰分中のゼオライトは６．６質量％であった。
【００８５】
実施例１と同様にして評価を行った。結果を表２に示す。
【００８６】
＜実施例３＞
広葉樹クラフトパルプをＥＣＦ多段漂白法にて漂白処理して、ろ水度４５０ｍＬになるように叩解調整したパルプを１００質量部、ゼオライト（商品名：日東ゼオライトＳＰ＃２３００）を２０質量部、アルケニル無水コハク酸内添サイズ剤（ＡＳＡ）を０．１質量部、１００メッシュのグラスフィルタで水洗したカチオン化澱粉を０．０５質量部配合して紙料を調製した。この紙料を用いて抄紙を行い、坪量が６０ｇ／ｍ２の原紙を作製した。なお、カチオン化澱粉の水洗は実施例１と同様の方法で行った。
【００８７】
続いて、表面サイズ剤として水９０質量部と、自家製酵素変性澱粉を５質量部と、活性炭（商品名：クラレコールＰＷ、クラレケミカル（株）製）を３質量部、導電剤として硫酸ナトリウムを２質量部とを含む塗工液を調製して、得られた原紙の表面に処理を行った。これにより原紙の表面に処理された固形分量が２ｇ／ｍ２であり、坪量が６２ｇ／ｍ２となった。
【００８８】
次に実施例２と同様の塗被液を、同様の方法で塗被、乾燥して、坪量が７７ｇ／ｍ２の電子写真用塗被紙を得た。また、用紙の灰分中のゼオライトは１１質量％であった。実施例１と同様にして評価を行った結果を表２に示す。
【００８９】
＜実施例４＞
実施例３で作製した原紙を用いて、実施例３と同様のサイズプレスを施し、坪量６２ｇ／ｍ２の基材を得た。
【００９０】
次に塗被層形成用の塗被液として、顔料成分１００質量部（ゼオライト（商品名：日東ゼオライトＳＰ＃２３００、日東粉化工業（株）製）を５０質量部、カオリン（ウルトラホワイト９０、エンゲルハード（株）製）を５０質量部）、接着剤として自家製酵素変性澱粉  １質量部（顔料に対する固形比；以下同様）、およびスチレン−ブタジエンラテックス（ＬＸ４３０、日本ゼオン（株）製）３０質量部、分散剤（アロンＡ、東亞合成（株）製）０．３質量部を配合した塗被組成物を調製した。なお、分散剤、顔料成分についてはそれぞれ４０℃、０．０２ＭＰａの条件で２時間加熱、減圧処理を実施した後に調製を行った。スチレン−ブタジエンラテックスは４０℃、０．０２ＭＰａの条件で３時間加熱、減圧処理を実施し、ラテックス中のスチレンモノマの含有量が２０ｐｐｍであることを確認した後に調製を行った。続いて、この塗被組成物を基材の両面に、片面当たり乾燥重量で７．５ｇ／ｍ２となるようにブレードコータにより塗被、乾燥して、坪量が７７ｇ／ｍ２の電子写真用塗被紙を得た。また、用紙の灰分中のゼオライトは２０質量％であった。実施例１と同様にして評価を行った結果を表２に示す。
【００９１】
＜比較例１＞
針葉樹クラフトパルプをＴＣＦ多段漂白法にて漂白処理して、ろ水度４８０ｍＬになるように叩解調整したパルプを１００質量部、軽質炭酸カルシウム填料を１５質量部、アルケニル無水コハク酸内添サイズ剤（ＡＳＡ）を０．１質量部、カチオン化澱粉を０．０５質量部配合して紙料を調製した。この紙料を用いて抄紙を行い、坪量が７０ｇ／ｍ２の原紙を作製した。
【００９２】
続いて、表面サイズ剤として水９３質量部と、酸化澱粉（エースＡ、王子コーンスターチ製）を５質量部と、導電剤として硫酸ナトリウムを２質量部とを含む塗工液を調製して、得られた原紙の表面に処理を行った。これにより原紙の表面に処理された固形分量が両面で２ｇ／ｍ２であり、坪量が７２ｇ／ｍ２の基材を得た。
【００９３】
次に塗被層形成用の塗被液として、顔料成分１００質量部（カオリン（ウルトラホワイト９０、エンゲルハード（株）製）を１００質量部）、接着剤として自家製酵素変性澱粉  １質量部（顔料に対する固形比；以下同様）、およびスチレン−ブタジエンラテックス（ＬＸ４３０、日本ゼオン（株）製）３０質量部、分散剤（アロンＡ、東亞合成（株）製）０．３質量部を配合した塗被組成物を調製した。続いて、この塗被組成物を基材の両面に、片面当たり乾燥重量で７．５ｇ／ｍ２となるようにブレードコータにより塗被、乾燥して、坪量が８７ｇ／ｍ２の電子写真用塗被紙を得た。実施例１と同様にして評価を行った結果を表３に示す。このとき使用したラテックス中のスチレンモノマの含有量は３００ｐｐｍであった。また、用紙の灰分中のゼオライトは０質量％であった。
【００９４】
＜比較例２＞
市販の印刷用紙ＯＫトップコートプラス（王子製紙（株）製）坪量７３．３ｇ／ｍ２を用いて、比較例とした。結果を表３に示す。
【００９５】
＜比較例３＞
比較例１と同様にして得た原紙に、実施例３と同様のサイズプレスを実施し、６２ｇ／ｍ２の基材を得た。ここに比較例１と同様にして塗被層を形成し、坪量が７７ｇ／ｍ２の電子写真用塗被紙を得た。また、用紙の灰分中のゼオライトは０質量％であった。実施例１と同様にして評価を行った結果を表３に示す。
【００９６】
【表８】
2010181622.tif 000009
【００９７】
【表９】
2010181622.tif 000010
【００９８】
このように、実施例１〜４の電子写真用塗被紙は比較例１〜３に比べて、用紙加熱時の低分子の放散物が少ないことがわかる。この結果、これらの電子写真用塗被紙は臭気低減に優れることがわかる。